Brevet FR2981648A1 — publié le 20130426

PLASTIFIANT POLYMERISABLE, COMPOSITION DE RESINE POLYURETHANE LIQUIDE COMPRENANT LEDIT PLASTIFIANT ET SES UTILISATIONS Domaine d'application La présente invention concerne un plastifiant polymérisable de basse viscosité, ayant un fort pouvoir diluant, ce qui permet d'abaisser la teneur en solvant tout en réduisant ou supprimant les inconvénients liés à l'utilisation de plastifiants exogènes (affaiblissement de la résistance mécanique, de la résistance au vieillissement, de l'adhérence, affaiblissement de la résistance à l'eau, etc.). En outre, ledit plastifiant polymérisable permet d'améliorer la compatibilité avec des charges hydrocarbonées dans des compositions liquides de résine polyuréthane ou de résine polyuréthane bitumineuse destinées à être appliquées en couche mince afin de former un revêtement. Art antérieur Les plastifiants sont fréquemment utilisés dans des compositions de résine polyuréthane, notamment dans des compositions de résine polyuréthane monocomposantes, pour élever l'extrait sec, abaisser la viscosité, réduire le bullage et éventuellement abaisser le coût de production. De plus, dans les compositions polymères composites, telles que notamment des compositions de résine polyuréthane bitumineuse, les plastifiants et notamment les huiles aromatiques plastifiantes, ont un rôle d'agent compatibilisant, qui permet d'avoir une composition homogène et stable. De manière classique, les plastifiants sont exogènes et inertes, c'est-à-dire qu'ils ne réagissent pas sur eux-mêmes ou avec les polymères. En revanche, lors de leur adjonction, appelée plastification, les plastifiants exogènes écartent les chaînes polymères réduisant ainsi les interactions entre les chaînes. Néanmoins, les plastifiants exogènes et inertes présentent certains défauts car ils ont une influence sur le revêtement final. En effet, le plastifiant écarte les chaînes de polymères, ce qui conduit à un revêtement final ayant des propriétés mécaniques et de vieillissement affaiblies. De plus, l'écartement des chaînes de polymères donnera un revêtement susceptible d'absorber de l'eau, ce qui se traduira par un gonflement du revêtement et à terme un manque d'adhérence du revêtement. Or, si l'on veut obtenir un revêtement étanche, ce dernier ne doit pas présenter de défauts d'adhérence ni d'absorption d'eau importante. De surcroît, l'utilisation de plastifiant exogène et inerte ne permet pas d'obtenir une adhésivité suffisante pour assurer un accrochage suffisamment intime, résistant et durable sur des supports différents tels que le bitume ou le ciment, notamment sur des supports rugueux ou verticaux, et même sur des supports horizontaux avec eau stagnante sans primaire. Il est ainsi souvent nécessaire, pour mettre en oeuvre ces compositions comprenant un plastifiant exogène, de prévoir un primaire d'adhérence et/ou une couche de protection spécifique supplémentaire. La société Bayer, dans son brevet EP 1 108 735 divulgue une composition de résine polyuréthane non-bitumineuse bicomposante sans solvant. L'état liquide de la composition est obtenu par l'utilisation d'un plastifiant qui ne comporte pas de fonction isocyanate NCO ni de fonction hydroxyle (-OH), c'est-à-dire qu'il est non-polymérisable. Cependant, du fait de l'utilisation massive de ce plastifiant exogène, le revêtement final a des propriétés mécaniques réduites et une sensibilité accrue aux UV et aux parasites fongiques, tels que des moisissures et des champignons. Une application importante des revêtements polyuréthanes est en extérieur. Lorsque l'on désire un revêtement coloré sur une zone circulable, on utilise une composition de résine polyuréthane sans bitume, ou résine polyuréthane non bitumineuse, qui présente une résistance mécanique élevée. En revanche, lorsque l'on souhaite réaliser un revêtement sur une zone non-circulable, notamment sur une toiture, on peut utiliser une composition de résine polyuréthane avec bitume, ou résine polyuréthane bitumineuse, qui présente une adhérence élevée sur support bitumineux ou sur support béton sans primaire. L'introduction de mélanges bitumineux permet de faire baisser le prix de la composition et d'améliorer l'adhérence sur un support bitumineux mais il est source de difficultés supplémentaires liées à la compatibilisation du bitume avec les résines polyuréthane polaires ou prépolymères polyuréthane polaires qui sont les plus couramment employés. Actuellement, on ne trouve dans le commerce que des compositions de résine polyuréthane bitumineuse bicomposantes sans solvant ou alors des compositions de résine polyuréthane bitumineuse monocomposantes avec solvant qui intègrent des quantités importantes de plastifiants exogènes, généralement sous forme d'huiles aromatiques, et/ou de charge liquide ou de diluant liquide. Cependant, les revêtements obtenus avec de tels produits, ne sont pas applicables sur un support bitumineux. En effet, l'huile aromatique exsude, dilue le support et une couche liquide se forme entre le bitume de support et le bitume du revêtement d'étanchéité. Ainsi un tel revêtement n'est pas adapté à la réparation d'un revêtement bitumineux existant. De plus, les compositions de résine polyuréthane bitumineuse monocomposantes de l'art antérieur ne peuvent pas être utilisées à l'extérieur. En effet, après application, l'huile plastifiante s'évapore, générant, à relativement brève échéance, des micros-fissures dans le 5 revêtement qui en affaiblissent les propriétés d'étanchéité. De telles résines polyuréthane bitumineuses utilisant une huile aromatique plastifiante comme agent compatibilisant, sont les produits usuels et courants du marché, qui ne peuvent pas être utilisés sans protection ou 10 sur des supports bitumineux et qui ne s'emploient que sur des supports en béton ou en ciment avec protection. Les produits décrits sous l'appellation "Tremco system" dans le brevet US 5 319 008 de la société Tremco, sont des produits qui, en plus des problèmes cités 15 précédemment, présentent des viscosités comprises entre 40 000 et 75 000 centipoises. Il s'agit donc de produits qui doivent être chauffés avant application, communément appelés produits « hot-melt », car non liquides à température ambiante ou pas assez liquides à température 20 ambiante pour être appliqués facilement. Ces produits ne sont donc pas viables commercialement. Dans la demande de brevet FR 2 787 801, la demanderesse a décrit une composition de résine polyuréthane bitumineuse liquide, prête-à-l'emploi et 25 stable. Cette composition est adaptée à l'étanchéification de surfaces extérieures auto-protégées. Cependant, pour être utilisable industriellement, cette composition doit contenir du solvant. Or les solvants sont indésirables, coutent chers et pour des raisons écologiques et de santé 30 publique, leur utilisation est progressivement réduite et sera selon toute vraisemblance interdite dans quelques années. La société Teroson, dans son brevet US 4 871 792, divulgue une composition de résine polyuréthane bitumineuse prête-à-l'emploi sans solvant. La compatibilisation entre le bitume et le prépolymère est réalisée par l'utilisation de deux plastifiants : une résine butyluréthane- formaldéhyde-carbamate et le 2,3-dibenzyltoluène. L'inconvénient de cette composition est qu'elle génère du formaldéhyde toxique, ce qui impose un étiquetage de toxicité particulier qui dissuade le consommateur. De plus, la composition a une consistance pâteuse plutôt que liquide ce qui lui confère une utilisation en tant que mastic et non comme un revêtement d'étanchéité liquide applicable à froid. Le mastic, étant très épais, n'a pas besoin d'avoir une aussi bonne résistance au vieillissement car seule une faible surface est exposée. Une telle composition, appliquée en tant que revêtement ayant une épaisseur de 1 à 3 millimètres, n'aurait pas une tenue suffisante en milieu extérieur et ne serait pas applicable à froid. La société Tremco dans sa demande de brevet GB 2 242 435 divulgue une composition de résine polyuréthane bitumineuse sans solvant. L'état semi-liquide de la composition est dû à l'utilisation d'une molécule de type tensioactif ayant une tête semi-polaire et une chaîne aliphatique. Ce tensioactif est un bon agent compatibilisant qui disperse le bitume dans le prépolymère. Cependant ce tensioactif n'est pas un plastifiant ; un plastifiant doit donc nécessairement être ajouté en plus dans la composition si l'on veut que celle-ci soit liquide. Puisque la composition décrite ne contient pas de solvant, le plastifiant exogène, étant non-polymérisable, ne peut pas rester dans le revêtement final et l'on observe après application un phénomène d'exsudation important. Les présents inventeurs ont trouvé qu'il était possible de pallier à tous les inconvénients liés à l'utilisation de plastifiant et/ou d'agent compatibilisant dans des compositions et produits de l'art antérieur tout en limitant, voir supprimant l'utilisation de solvant, en mettant en oeuvre un plastifiant polymérisable qui ne reste pas dans la composition sous sa forme libre après son application et qui permet la compatibilisation des bitumes 5 avec des prépolymères. Ainsi, la présente invention porte sur un plastifiant polymérisable, sur des compositions de résine polyuréthane liquides, de préférence monocomposantes stables, le contenant et sur leur utilisation pour réaliser des revêtements d'étanchéité ou de protection dans lesquels 10 ledit plastifiant n'est plus à l'état libre mais est polymérisé. Les revêtements obtenus présentent de bonnes résistances mécaniques, ils résistent aux UV, au vieillissement par oxydation, à l'eau et aux agressions 15 chimiques et ne présentent pas de défauts de surface ni de défaut d'adhérence (bulles, gonflement ou exsudation). De tels revêtements peuvent être circulables et sont particulièrement adaptés à une utilisation en milieu extérieur non-protégé comme revêtements d'étanchéité. 20 Définitions Dans la présente invention, par "composition liquide", on entend une composition ayant une viscosité comprise entre 1 000 et 40 000 centipoises, ladite viscosité étant mesurée à 23°C à l'aide d'un viscosimètre Brookfield (pour 25 des viscosités inférieures à 10 000 centipoises, les mesures sont réalisées avec le module R5 à une vitesse de 30 tr/min et pour des viscosités supérieures à 10 000 centipoises, les mesures sont réalisées avec le module R6 à une vitesse de 20 tr/min). Une telle viscosité permet 30 l'application de la composition notamment avec un rouleau communément appelé «rouleau à patte de lapin » ou une brosse pour former des couches de 0,5 à 2 mm d'épaisseur en une ou plusieurs applications. Par "composition monocomposante ou composition prêteà-l'emploi" on entend une composition qui est destinée à être appliquée telle quelle par l'utilisateur final, c'est-à-dire par l'ouvrier qui va réaliser le revêtement 5 d'étanchéité. Une telle composition prête-à-l'emploi est classiquement appelée dans la technique "monocomposante", par opposition aux compositions qui nécessitent l'ajout d'un catalyseur ou durcisseur ou autre agent réactif avant l'emploi ou qui doivent être diluées avant d'être 10 appliquées. Par "composition stable", on entend une composition qui peut-être stockée pendant un minimum de 4 mois sans observer de déphasage ou de prise en masse. Par "revêtement circulable" on entend un revêtement 15 qui présente une résistance mécanique suffisante pour permettre la circulation de personnes et ou véhicules sur sa surface libre. Par "revêtement ayant une bonne résistance mécanique", on entend un revêtement qui présente une résistance à la 20 rupture supérieure ou égale à 2 MPa pour un revêtement noncirculable et une résistance à la rupture supérieure ou égale à 5 MPa pour un revêtement circulable (la résistance à la rupture est mesurée sur un appareil Instron selon la norme EN ISO 527-3). De façon classique, dans la pratique, 25 pour un allongement supérieur à 100%, un revêtement non circulable présente une résistance à la rupture de 2 à 3 MPa et un revêtement circulable présente une résistance à la rupture de 5 à 8 MPa. Par "prépolymère" on entend un produit de réaction 30 d'un polyol ou d'un mélange de polyols avec un polyisocyanate ou un mélange de polyisocyanates, dans un ratio moléculaire stoechiométrique de 1,5 à 2,5 environ. Par polyisocyanate on entend un composé ayant plus d'une fonction isocyanate, le diisocyanate peut donc également être désigné dans la présente demande par polyisocyanate. Plastifiant polymérisable Un premier objet de l'invention est un plastifiant 5 polymérisable constitué d'une chaîne hydrocarbonée dont une seule extrémité porte plus d'une fonction isocyanate, ladite chaîne hydrocarbonée comprenant et/ou étant substituée par un cycle aromatique et/ou un cycle aliphatique et/ou une chaine hydrocarbonée pouvant 10 comporter une insaturation, et le nombre de fonctions isocyanates étant strictement supérieur à 1, préférentiellement supérieur à 1,2, et inférieur ou égal à 2,2. Le nombre de fonctions isocyanates est estimé par 15 calcul après titrage NCO par dosage en retour de l'excès de dibutylamine par de l'acide chlorhydrique (selon la norme EN ISO 14896-2006). Le plastifiant polymérisable selon l'invention a un poids moléculaire compris entre 600 et 3 000 g/mol, de 20 préférence entre 700 et 2 500 g/mol, et plus préférentiellement encore entre 800 et 2 000 g/mol. Le plastifiant polymérisable selon l'invention doit présenter une viscosité la plus faible possible, étant entendu qu'il doit entrer dans des compositions liquides 25 ayant une teneur limitée en, voir dépourvues de, solvant. Une viscosité acceptable, est comprise entre 400 et 14 000 centipoises, de préférence entre 1 300 et 13 000 centipoises et plus préférentiellement encore entre 2 000 et 12 000, mesurée avec un viscosimètre Brookfield (mobile 30 6, vitesse 20 tr/min, 25°C). Dans le cas d'un plastifiant préparé à base de polyisocyanate aliphatique, la viscosité sera de l'ordre de 5 000 à 14 000 centipoises alors que dans le cas d'un plastifiant préparé à base de polyisocyanate aromatique, la viscosité sera plus faible, de l'ordre de 400 à 4 000 centipoises. Le pouvoir diluant et la faible viscosité du plastifiant polymérisable sont dus à la présence d'une chaîne hydrocarbonée et à un nombre de fonctions isocyanates inférieur ou égal à 2,2 présentes à une seule extrémité. En effet, si le plastifiant polymérisable comprenait des fonctions isocyanates à plus d'une extrémité, la viscosité serait trop élevée pour qu'il puisse être utilisé comme diluant en remplacement de tout ou partie du solvant contenu dans une composition de résine polyuréthane liquide. En outre, ce produit est un bon agent comptabilisant des prépolymères avec des mélanges bitumineux utilisant des bitumes naturels ou de synthèse grâce à sa chaîne hydrocarbonée portant ou substituée par un cycle aromatique et/ou un cycle aliphatique et/ou une chaine hydrocarbonée pouvant comporter une insaturation. Le plastifiant polymérisable objet de l'invention, est destiné à entrer dans des compositions de résine polyuréthane ou polyuréthane bitumineuse liquides, de préférence monocomposantes stables, qui contiennent également des prépolymères. Lors de l'application, le plastifiant polymérisable polymérise avec ces prépolymères. Contrairement à un plastifiant classique qui peut exsuder au vieillissement après application, le plastifiant polymérisable selon l'invention, n'exsudera pas car il ne se trouve plus à l'état libre dans le revêtement final. Les défauts liés à ce phénomène d'exsudation, la diminution de l'adhérence au support et des performances mécaniques, l'absorption d'eau, la mauvaise résistance au vieillissement, l'augmentation de la sensibilité aux UV et aux parasites fongiques, et l'apparition de bulles et de cloques sur le revêtement, seront donc évités par la mise en oeuvre du plastifiant polymérisable selon l'invention. Selon un mode de réalisation particulier, le plastifiant polymérisable présente la formule générale (I) suivante : R [ RI-0 kli, 0 (I) où chaque R représente indépendamment un motif qui ne comporte pas de fonction hydroxyle ni de fonction isocyanate et qui est choisi dans le groupe comprenant : - alkyle, - cycloalkyle, - aryle, - hétéroaryle, - arylcycloalkyle, - arylhétérocycloalkyle, - hétéroarylalkyle, - hétéroarylcycloalkyle, - hydrocarbyle mono-ou polyinsaturée ; et où n est compris entre 2 et 50, de préférence entre 3 et 30 et plus préférentiellement encore entre 5 et 25; et où A est un groupe comportant un nombre de fonctions 20 isocyanates strictement supérieur à 1, préférentiellement supérieur à 1,2, et inférieur ou égal à 2,2. Par alkyle on entend un radical hydrocarbyle ayant 1 à 10 atomes de carbone, répondant à la formule générale Cr,H2il où n est supérieur ou égal à 1. Les groupes alkyles peuvent 25 être linéaires ou ramifiés et peuvent être substitués par les groupements indiqués dans la présente demande. Par aryle on entend un groupe hydrocarbyle polyinsaturé, aromatique, ayant un seul cycle (c'est-à-dire phényle) ou plusieurs cycles accolés (par exemple naphtyle) 30 ou plusieurs cycles reliés par une liaison covalente (par exemple biphényle), qui contiennent typiquement 5 à 12 atomes de carbone, préférentiellement 6 à 10, et où au A n moins un cycle est aromatique. Le cycle aromatique peut optionnellement comprendre un à deux cycles supplémentaires (soit cycloalkyle, hétérocycloalkyle ou hétéroaryle) accolés. Le terme aryle comprend également les dérivés partiellement hydrogénés de systèmes carbocycliques décrits ci-dessus. Lorsque les suffixes « ène » ou « diyl » sont employés en conjonction avec un groupement alkyle, cela veut dire que le groupe alkyle défini ci-dessus, présente deux 10 liaisons simples comme point d'attache à d'autres groupes. Par arylalkyle ou hétéroarylalkyle on entend un substituant alkyle linéaire ou ramifié ayant un atome de carbone attaché à un cycle aryle ou hétéroaryle. Par hétéroaryle on entend un cycle ou deux cycles 15 accolés ou reliés par une liaison covalente, comprenant 5 à 12 atomes de carbone, préférentiellement 6 à 10 atomes de carbone, où au moins l'un des cycles est aromatique et où au moins un ou plusieurs atomes de carbone sont remplacés par de l'oxygène, de l'azote et/ou du soufre. Le terme 20 hétéroaryle comprend également des systèmes décrits ci- dessus ayant un groupe aryle, cycloalkyle, hétéroaryle ou hétérocycloalkyle accolé. Par cycloalkyle on entend un hydrocarbyle monovalent, cyclique, insaturé ou saturé, présentant un ou 2 cycles et 25 comportant 3 à 10 atomes de carbone. Par hétérocycloalkyle on entend un cycloalkyle dans lequel au moins un atome de carbone est remplacé par un atome d'oxygène, d'azote et/ou de soufre. Par arylcycloalkyle ou hétéroarylcycloalkyle on entend 30 un cycloalkyle accolé ou lié par une liaison covalente à un cycle aryle ou hétéroaryle. Par arylhétérocycloalkyle ou hétéroarylhétérocycloalkyle on entend un hétérocycloalkyle accolé ou lié par une liaison covalente à un cycle aryle ou hétéroaryle. Par hydrocarbyle mono-ou polyinsaturé, on entend une chaine hydrocarbonée ayant 2 à 30 atomes de carbones 5 pouvant comporter au moins une insaturation. Les groupes alkyle, aryle, arylalkyle, arylcycloalkyle, arylhétérocycloalkyle, hétéroaryl, hétéroarylalkyle, hydrocarbyle avec au moins une insaturation, chaîne hydrocarbonée mono ou polyinsaturée, 10 peuvent en outre comporter un ou plusieurs substituants classiques choisis parmi : halogène, alkyle, cycloalkyle, hétérocycloalkyle, aryle, hétéroaryle, alcoxy, halogénoalkyle, arylalkyle, hétéroarylalkyle, arylhétérocycloalkyle. 15 Par « groupe » pour A on entend un radical: - diarylalkanediyle, tel que le diphénylméthane ; - aryle, tel que le toluène ; - alkanediyle, tel que l'hexanediyle ; - cycloalkanediyle, tel que le 1,3,3-triméthyl- 20 cyclohexaneméthanediyl ; - diarylalkanediyle carbamate d'alkyle, tel que le diphénylméthane carbamate d'hexane ; - aryle carbamate d'alkyle, tel que le toluène carbamate d'hexane ; 25 - un alkanediyle substitué par des cycles aliphatiques. Selon un mode de réalisation préférentiel, le plastifiant polymérisable présente la formule générale (II) suivante : R1 à 5 H N, A 30 01) où les substituants R1à5 sont chacun indépendamment : 13 mono ou polyinsaturée; halogène, alkyle, halogénoalkyle, cycloalkyle, aryle, alcoxy, arylalkyle, hétéroaryle, chaîne hydrocarbonée 10 et où R1 à 5 ne contiennent pas de fonction hydroxyle ni de fonction isocyanate ; et où un au moins de R1 à 5 représente une chaîne polymère comprenant au moins un motif répétitif alkyle, 15 aryle, arylalkyle, arylcycloalkyle, arylhétérocycloalkyle, hétéroaryle, 20 hétéroarylalkyle, hétéroarylcycloalkyle, hétéroarylhétérocycloalkyle, hydrocarbyle avec au moins une insaturation ; et où A est un groupe comportant un nombre de fonctions 25 isocyanates strictement supérieur à 1, de préférence supérieur à 1,2, et inférieur ou égal à 2,2. Selon un mode de réalisation particulier, le plastifiant polymérisable présente la formule générale (II), où la chaîne polymère répond à la formule générale 30 (III) dans laquelle Z est un atome de carbone et/ou d'oxygène et n est compris entre 2 et 50, de préférence entre 3 et 30 et plus préférentiellement encore entre 5 et 25. Selon un mode de réalisation particulier, le plastifiant polymérisable présente la formule générale (II), où la chaîne polymère répond à formule générale (III) 5 avec Z est un atome de carbone et/ou d'oxygène, où n est compris entre 2 et 50, de préférence entre 3 et 30 et plus préférentiellement encore entre 5 et 25, et où A est un radical toluène ou polyphényle comportant un nombre de fonctions isocyanates strictement supérieur à 1 et 10 inférieur ou égal à 2,2. Selon un autre mode de réalisation, le plastifiant polymérisable présente la formule générale (II), où la chaîne polymère répond à formule générale (III) avec Z est un atome de carbone et/ou d'oxygène, où n est compris entre 15 2 et 50, de préférence entre 3 et 30 et plus préférentiellement encore entre 5 et 25, et où A est un radical diphénylméthane comportant un nombre de fonctions isocyanates strictement supérieur à 1 et inférieur ou égal à 2,2. 20 Selon un autre mode de réalisation, le plastifiant polymérisable présente la formule générale (II), où la chaîne polymère répond à formule générale (III) avec Z est un atome de carbone et/ou d'oxygène, où n est compris entre 2 et 50, de préférence entre 3 et 30 et plus 25 préférentiellement encore entre 5 et 25, et où A est un radical hexanediyle comportant un nombre de fonctions isocyanates strictement supérieur à 1 et inférieur ou égal à 2,2. Selon un autre mode de réalisation, le plastifiant 30 polymérisable présente la formule générale (II), où la chaîne polymère répond à formule générale (III) avec Z est un atome de carbone et/ou d'oxygène, où n est compris entre 2 et 50, de préférence entre 3 et 30 et plus préférentiellement encore entre 5 et 25, et où A est un radical 1,3,3-triméthyl-cyclohexaneméthanediyle comportant un nombre de fonctions isocyanates strictement supérieur à 1 et inférieur ou égal à 2,2. Ledit plastifiant polymérisable selon l'invention est susceptible d'être obtenu par réaction entre: -un composé de type alcool à chaîne(s) hydrocarbonée(s) comprenant et/ou étant substituée(s) par un cycle aromatique et/ou un cycle aliphatiques et/ou une chaine hydrocarbonée pouvant comporter une insaturation et ayant un nombre d'-OH compris entre 0,8% et 2,5% , de préférence entre 1,3% et 2,4% et plus préférentiellement encore entre 1,4% et 1,7% en poids par rapport au poids dudit composé et ; -un polyisocyanate comprenant 2 à 3,1 fonctions isocyanates, de préférence 2,5 à 2,9 fonctions isocyanates. De manière générale, le composé de type alcool est une résine monohydroxylée ou monoalcool, de préférence un monoalcool phénolique. A titre d'exemple de résines monohydroxylées, on peut citer les résines terpéniques telles que a-pinène, 5- pinène, dipentène, D-limonène et turpentine. A titre d'exemple de résines monohydroxylées phénoliques, on peut citer celles décrites dans Ullmanns Encyklopâdie der technischen Chemie, 4ème édition, vol. 12, pages 539 à 545 (Verlag Chemie, Weinheim 1976) ; Kirk-Othmer, Encyclopedia of Chemical Technology, Sème édition, vol. 12, pages 852 à 869 (John Wiley & Sons, New York, 1980) ; et Encyclopedia of Polymer Science and Engineering, vol. 7, pages 758 à 782 (John Wiley & Sons, New York, 1987). Des exemples de monoalcools phénoliques appropriés comprennent les résines de pétrole et les résines coumarone phénoliques. Un exemple de composé de type alcool est un monoalcool 5 phénolique de formule générale (IV) : R1 à5 OH (IV) où R1à5 sont chacun indépendamment : - halogène, 10 - alkyle, - halogénoalkyle, - cycloalkyle, - aryle, - alcoxy, 15 - arylalkyle, - hétéroaryle, - chaîne hydrocarbonée mono- ou polyinsaturée; et où un au moins de R1 à 5 représente une chaîne polymère 20 comprenant au moins un motif répétitif : 25 alkyle, aryle, arylalkyle, arylcycloalkyle, arylhétérocycloalkyle, hétéroaryle, hétéroarylalkyle, hétéroarylcycloalkyle, hétéroarylhétérocycloalkyle, hydrocarbyle avec au moins une insaturation. 30 Un autre exemple de monoalcool phénolique présente la formule générale (V) où chaque R représente indépendamment un arylhétérocycloalkyle et/ou un arylcycloalkyle comprenant 9 à 10 carbones. R OH (V) Un exemple particulier de résine phénolique est une résine selon la formule générale (V) où chaque R représente indépendamment benzofuranyle ou indényle. Un exemple préféré de monoalcool phénolique est une résine de coumarone substituée par un phénol à une extrémité, telle que notamment la résine Novares® LA 300 commercialisée par la société ROTGERS ou une résine de pétrole substituée par un phénol à une extrémité telle que notamment la résine Nevoxy® EPXL commercialisée par la société NEVILLE. Le polyisocyanate peut notamment être un polyisocyanate aromatique, aliphatique ou cycloaliphatique. Ledit polyisocyanate peut être choisi dans le groupe comprenant le 2,4-toluène diisocyanate (TDI), un trimère de TDI, le diphénylméthane diisocyanate (MDI), un MDI 20 polymérique, l'hexaméthylène diisocyanate (HDI), un HDI polymérique, le diisocyanate d'isophorone (IPDI), un trimère d'IPDI et leurs mélanges. Un exemple de polyisocyanate aromatique utilisable est un diphénylméthane diisocyanate (MDI) polymérique ayant 2,7 25 fonctions isocyanates, tel que notamment le Suprasec® 5025 commercialisé par la société HUNTSMAN. Un exemple de polyisocyanate aliphatique utilisable est un trimère d'hexaméthylènediisocyanate (HDI) ayant plus ou moins 3 fonctions isocyanates, tel que notamment le 30 Desmodur® N3300 ou le Desmodur® N100 commercialisés par la société BAYER. Composition de résine polyuréthane Un second objet de l'invention est une composition de résine polyuréthane, de préférence une composition de résine polyuréthane monocomposante stable, liquide 5 comprenant, outre un prépolymère, le plastifiant polymérisable décrit précédemment. Selon un mode de réalisation particulier, la composition de résine polyuréthane comprend le plastifiant décrit précédemment, un prépolymère, et éventuellement un solvant, des charges 10 liquides et des charges solides. Les prépolymères sont des produits commerciaux mais peuvent également être synthétisés avant de réaliser la composition de résine polyuréthane. De manière classique les prépolymères sont formés par réaction entre : 15 - un polyol, de type polyéther tel que le polypropylène glycol (PPG) ou le polytétrahydrofurane (PIHF) ou un polyol de type polyester, tel que notamment le Priplast® 3196 commercialisé par la société CRODA ou ou le Krasol® LBH-p 3000 commercialisé par la société 20 CRAYVALLEY et - un di- et/ou polyisocyanate tel que le MDI ou bien le TDI (toluène diisocyanate), ou leurs mélanges. Les charges qui peuvent être introduites dans la présente composition sont notamment des charges liquides 25 qui sont les plastifiants exogènes, des bitumes naturels ou synthétiques ou un mélange bitumineux liquide aussi appelé « cut-back », et des charges solides telles que pigments, carbonate de calcium, oxyde de titane, ou autres. La présente composition contient peu ou pas de 30 solvant. Par peu de solvant on entend une teneur en solvant inférieure à 10%, de préférence inférieure à 5%, et plus préférentiellement inférieure à 2% en poids. En effet le plastifiant polymérisable objet de l'invention a un fort pouvoir abaisseur de viscosité. Ainsi les compositions réalisées avec ledit plastifiant polymérisable sont liquides même si elles ne contiennent que peu ou pas de solvant. Cet avantage est un atout économique et écologique considérable. Selon un mode de réalisation particulièrement préféré, les compositions ne contiennent pas du tout de solvant. Une composition selon l'invention comprend: - de 40 à 90%, de préférence de 45 à 85% et plus préférentiellement encore de 55 à 80% en poids d'un prépolymère; - de 10 à 60%, de préférence de 15 à 50% et plus préférentiellement encore de 20 à 45% en poids de plastifiant polymérisable; - de 0 à 20%, de préférence de 2 à 15% et plus préférentiellement encore de 5 à 10% en poids d'une charge solide ; - de 0 à 50%, de préférence de 5 à 40% et plus préférentiellement encore de 10 à 35% en poids d'une charge liquide ; - de 0 à 10%, de préférence de 0 à 5% et plus préférentiellement encore de 0 à 2% en poids de solvant. Méthodes La présente invention a également pour objet une méthode pour diminuer la quantité de solvant dans des compositions de résine polyuréthane ou dans des compositions de résine polyuréthane bitumineuse, de préférence monocomposantes. Cette méthode consiste à ajouter le plastifiant polymérisable selon l'invention aux constituants d'une composition de résine polyuréthane ou d'une composition de résine polyuréthane bitumineuse classique, en remplacement d'une partie ou de la totalité du solvant et/ou des plastifiants classiquement utilisés. La méthode selon l'invention permet d'abaisser la teneur en solvant en dessous de 10%, de préférence en dessous de 5% et plus préférentiellement encore en dessous de 2%. Dans un mode de réalisation préférée, elle permet de supprimer la totalité du solvant. La présente invention a également pour objet une méthode pour diminuer, voire supprimer, la quantité de plastifiant exogène dans des compositions de résine polyuréthane ou dans des compositions de résine polyuréthane bitumineuse, de préférence monocomposantes. Cette méthode consiste à ajouter le plastifiant polymérisable selon l'invention aux constituants d'une composition de résine polyuréthane ou d'une composition de résine polyuréthane bitumineuse classique, en remplacement d'une partie ou de la totalité du ou des plastifiant(s) exogène(s) classiquement utilisé(s). La présence du plastifiant polymérisable selon l'invention permet également d'incorporer des bitumes naturels ou synthétiques dans une composition de polyuréthane sans ajouter d'agents compatibilisants et tout en maintenant la composition à l'état liquide. L'invention va être décrite plus en détails à l'aide des exemples suivants qui sont donnés à titre purement illustratif. EXEMPLES Dans les exemples, les parts sont exprimées en poids. Les viscosités sont mesurées à l'aide d'un viscosimètre Brookfield, mobile 5 ou 6, vitesse 20 tr/min à 23°C, moins d'une semaine après la fabrication du produit ou de la composition. Dans les exemples, les produits commerciaux et les acronymes suivants sont utilisés: Novares® LA 300 : résine de coumarone hydroxylée en bout de chaine commercialisée par la société ROTGERS. Suprasec® 5025 : MDI polymérique ayant 2,7 fonctions isocyanates commercialisé par la société HUNTSMAN. Suprasec® 2385 : MDI modifié ayant 2 fonctions isocyanates commercialisé par la société HUNTSMAN. Desmodur® N3300 : trimère de HDI ayant 3 fonctions isocyanates commercialisé par la société BAYER. Voranol® 2000 : polypropylèneglycol ayant un poids moléculaire de 2000 g/mol commercialisé par la société DOW CHEMICAL. Voranol® CP 450 : polypropylèneglycol ayant un poids moléculaire de 450 g/mol commercialisé par la société DOW CHEMICAL. Terathanee 2000 : polytétrahydrofurane ayant un poids moléculaire de 2000 g/mol commercialisé par la société 15 DUPONT. Voranate® T80 : TDI commercialisé par la société DOW CHEMICAL. Ruetasolv® Di: huile aromatique plastifiante de diisopropylnaphthalène commercialisée par la société 20 ROTGERS. Incozol® LV : bisoxazolidine commercialisée par la société INCOREZ. EXEMPLE 1: préparation d'un plastifiant polymérisable Dans un réacteur on mélange les constituants 25 suivants : 100 parts de résine de Novares® LA 300, 25 parts de Suprasec® 5025. On chauffe le mélange au moins 12 heures aux environs de 100°C. 30 On obtient un plastifiant polymérisable ayant une viscosité de 1300 centipoises et un poids moléculaire de 1600 g/mol. EXEMPLE 2: préparation d'un plastifiant polymérisable Dans un réacteur on mélange les constituants suivants : 100 parts de Novares® LA 300, 36 parts de Suprasec® 5025. On chauffe le mélange au moins 12 heures aux environs de 100°C. On obtient un plastifiant polymérisable ayant une viscosité de 1500 centipoises et un poids moléculaire de 1300 g/mol. EXEMPLE 3: préparation d'un plastifiant polymérisable Dans un réacteur on mélange les constituants suivants : 100 parts de Novares® LA 300, 26 parts de Desmodur® N3300. On chauffe le mélange au moins 12 heures aux environs de 100°C. On obtient un plastifiant polymérisable ayant une viscosité de 9 000 centipoises et un poids moléculaire de 1700 g/mol. EXEMPLE 4: préparation d'un plastifiant polymérisable On procède comme dans l'exemple 2, en modifiant les quantités de la façon suivante: 100 parts de Novares® LA 300 38 parts de Suprasec® 5025. Le produit obtenu présente une viscosité d'environ 1500 centipoises. EXEMPLE 5: préparation d'une composition de résine polyuréthane liquide (comparatif) Dans un réacteur on mélange les ingrédients suivants afin de former le prépolymère : 200 parts Voranol® 2000, 24 parts de Voranol® CP 450, 60 parts de Voranate® T80. On agite le mélange à 80°C pendant 2 heures puis on après refroidissement vers 40°C on ajoute les constituants suivants : 24 parts de xylène, 150 parts Ruetasolv® Di, 200 parts de carbonate de calcium en tant que charges pulvérulentes. La composition obtenue est appliquée en tant que revêtement en intérieur sous un carrelage. Cette composition dégage une forte odeur de solvant et le revêtement obtenu présente une importante absorption d'eau d'environ 17% et un manque d'adhérence due à l'utilisation d'huile plastifiante. EXEMPLE 6: préparation d'une composition de résine 15 polyuréthane liquide comprenant le plastifiant polymérisable Dans un réacteur on mélange les ingrédients suivants afin de former le prépolymère : 200 parts de Voranol® 2000, 20 24 parts de Voranol® CP 450, 60 parts de Voranate® T80. On agite le mélange à 80°C pendant 2 heures puis on ajoute les constituants suivants : 200 parts de plastifiant polymérisable préparé selon 25 l'exemple 4, 200 parts de charges pulvérulentes. La composition obtenue est appliquée en tant que revêtement en intérieur sous un carrelage. Cette composition est sans solvant et le revêtement obtenu 30 présente une absorption d'eau réduite aux environs de 7% et adhère parfaitement au support béton. EXEMPLE 7: préparation d'une composition de résine polyuréthane liquide comprenant le plastifiant polymérisable. Dans un réacteur on mélange les ingrédients suivants 5 afin de former un MDI masqué par l'hexanol : 37 parts de Suprasec® 5025, 10,2 parts d'hexanol. L'hexanol est progressivement ajouté au MDI afin de maintenir la température du mélange réactionnel inférieure 10 à 60°C. Dans un réacteur on mélange les ingrédients suivants afin de former le prépolymère : 24 parts de Terathane® 2000, 6 parts de Suprasec® 2385, 15 6 parts de MDI masqué par l'hexanol synthétisé ci- dessus, 9 parts de Ruetasolv® Di, 0,084 parts de chlorure de benzoyle. Le mélange réactionnel est agité à 400 tr/min pendant 20 3h à 50°C. Dans une cuve à dispersion, on mélange les ingrédients suivants afin de former la composition de résine polyuréthane : 48,3 parts de prépolymère synthétisé ci-dessus, 25 38,7 parts de plastifiant synthétisé selon l'exemple 1, 4,3 parts de pigment gris RAL 7040, 5,9 parts d'Incozol® LV, 2,4 parts d'anhydride méthyltétrahydrophtalique, 30 0,4 parts de chlorure de benzoyle. On agite le mélange à température ambiante à une vitesse de 600 tr/min pendant 6 minutes. On obtient une composition monocomposante liquide sans solvant ayant une viscosité Brookfield mobile 6, vitesse 20 à 23°C de 14 000 centipoises. La composition est stockée pendant 4 mois à 20°C. 5 Après 4 mois, la composition devient rapidement homogène lorsqu'on la mélange avec un bâton, aucun déphasage n'est observé. REVENDICATIONS1. Plastifiant polymérisable constitué d'une chaîne hydrocarbonée dont une seule extrémité porte plus d'une fonction isocyanate, ladite chaîne hydrocarbonée comprenant et/ou étant substituée par un cycle aromatique et/ou un cycle aliphatique et/ou une chaine hydrocarbonée pouvant comporter une insaturation, et le nombre de fonctions isocyanates étant strictement supérieur à 1, préférentiellement supérieur à 1,2, et inférieur ou égal à 2,2. 2. Plastifiant polymérisable selon la revendication 1, présentant un poids moléculaire compris entre 600 et 3 000 g/mol, de préférence entre 700 et 2 500 g/mol, et plus 15 préférentiellement encore entre 800 et 2 000 g/mol. 3. Plastifiant polymérisable selon la revendication 1 ou 2, présentant une viscosité comprise entre 400 et 14 000 centipoises, de préférence entre 1 300 et 13 000, et plus préférentiellement encore entre 2 000 et 12 000. 20 4. Plastifiant polymérisable selon l'une quelconque des revendications 1 à 3, présentant la formule générale (I) R [ RI-0 kli, 0 (I) où chaque R représente indépendamment un motif répétitif 25 qui ne comporte pas de fonction hydroxyle ni de fonction isocyanate et qui est choisi dans le groupe comprenant : -alkyle, -cycloalkyle, -aryle, 30 -hétéroaryle, -arylcycloalkyle, -arylhétérocycloalkyle, A n-hétéroarylalkyle, -hétéroarylcycloalkyle, -hydrocarbyle mono- ou polyinsaturé; et où n est compris entre 2 et 50, de préférence entre 3 et 30 et plus préférentiellement encore entre 5 et 25; et où A est un groupe comportant un nombre de fonctions isocyanates strictement supérieur à 1, préférentiellement supérieur à 1,2, et inférieur ou égal à 2,2. 5. Plastifiant polymérisable selon l'une quelconque 10 des revendications 1 à 4, présentant la formule générale (II) R1 à5 H N, A 01) où les substituants R1à5 sont chacun indépendamment : halogène, 15 alkyle, halogénoalkyle, cycloalkyle, aryle, alcoxy, 20 arylalkyle, hétéroaryle, chaîne hydrocarbonée mono ou polyinsaturée; et où R1 à 5 ne contiennent pas de fonction hydroxyle ni de fonction isocyanate; 25 et où un au moins de R1 à 5 représente une chaîne polymère comprenant au moins un motif répétitif : alkyle, aryle, arylalkyle, 30 arylcycloalkyle, arylhétérocycloalkyle,hétéroaryle, hétéroarylalkyle, hétéroarylcycloalkyle, hétéroarylhétérocycloalkyle, hydrocarbyle avec au moins une insaturation ; et où A est un groupe comportant un nombre de fonctions isocyanates strictement supérieur à 1, de préférence supérieur à 1,2, et inférieur ou égal à 2,2. 6. Plastifiant polymérisable selon la revendication 5, 10 caractérisé en ce que la chaîne polymère répond à la formule générale (III) : où Z est un atome de carbone et/ou d'oxygène ; et où n est compris entre 2 et 50, de préférence entre 3 et 15 30 et plus préférentiellement encore entre 5 et 25. 7. Plastifiant polymérisable selon la revendication 6, caractérisé en ce que la chaîne polymère répond à formule générale (III) avec Z est un atome de carbone et/ou d'oxygène, où n est compris entre 2 et 50, de préférence 20 entre 3 et 30 et plus préférentiellement encore entre 5 et 25, et où A est un radical diphénylméthane comportant un nombre de fonctions isocyanates strictement supérieur à 1 et inférieur ou égal à 2,2. 8. Plastifiant polymérisable selon la revendication 6, 25 caractérisé en ce que la chaîne polymère répond à formule générale (III) avec Z est un atome de carbone et/ou d'oxygène, où n est compris entre 2 et 50, de préférence entre 3 et 30 et plus préférentiellement encore entre 5 et 25, et où A est un radical hexanediyle comportant un nombrede fonctions isocyanates strictement supérieur à 1 et inférieur ou égal à 2,2. 9. Plastifiant polymérisable selon l'une quelconque des revendications 1 à 8, caractérisé en ce qu'il est 5 susceptible d'être obtenu par la réaction entre : - un composé de type alcool à chaîne hydrocarbonée comprenant et/ou étant substituée par un cycle aromatiques et/ou un cycle aliphatique et/ou une chaine hydrocarbonée pouvant comporter une insaturation et ayant 10 un nombre d'-OH compris entre 0,8% et 2,5% , de préférence entre 1,3% et 2,4% et plus préférentiellement encore entre 1,4% et 1,7% en poids par rapport au poids dudit composé et ; - un polyisocyanate comprenant 2 à 3,1 fonctions 15 isocyanates, de préférence 2,5 à 2,9 fonctions isocyanates. 10. Plastifiant polymérisable selon la revendication 9, caractérisé en ce que le composé de type alcool est un monoalcool phénolique de formule générale (IV) : R1 à5 OH 20 (IV) où R1à5 sont chacun indépendamment : - halogène, alkyle, - halogénoalkyle, 25 - cycloalkyle, aryle, alcoxy, arylalkyle, - hétéroaryle, 30 - chaîne hydrocarbonée mono- ou polyinsaturée optionnellement substituéeet où un au moins de R1 à 5 représente une chaîne polymère comprenant au moins un motif répétitif : alkyle, aryle, arylalkyle, arylcycloalkyle, arylhétérocycloalkyle, hétéroaryle, hétéroarylalkyle, hétéroarylcycloalkyle, hétéroarylhétérocycloalkyle, hydrocarbyle avec au moins une insaturation. 11. Plastifiant polymérisable selon la revendication 9, caractérisé en ce que le composé de type alcool est un 15 monoalcool phénolique de formule générale (V) : OH (V) où chaque R représente indépendamment un arylhétérocycloalkyle et/ou un arylcycloalkyle comprenant 9 à 10 carbones. 20 12. Plastifiant polymérisable selon l'une quelconque des revendications 9 à 11, caractérisé en ce que le composé de type alcool est une résine de coumarone substituée par un phénol à une extrémité. 13. Composition de résine polyuréthane liquide , de 25 préférence monocomposante stable, comprenant au moins un plastifiant polymérisable selon l'une quelconque des revendications 1 à 12, un prépolymère, et éventuellement une charge solide et/ou liquide, et un solvant. 14. Composition selon la revendication 13, dans 30 laquelle les charges liquides sont choisies dans le groupe comprenant un plastifiant exogène, un bitume naturel ou synthétique ou un mélange bitumineux liquide aussi appelé« cut-back » et leurs mélanges, et les charges solides sont choisies dans le groupe comprenant un pigment, du carbonate de calcium, de l'oxyde de titane, et leurs mélanges. 15. Méthode pour diminuer la quantité de solvant dans 5 des compositions de résine polyuréthane liquides classiques, notamment dans les compositions de résine polyuréthane liquides monocomposantes, comprenant l'ajout du plastifiant polymérisable selon l'une quelconque des revendications 1 à 12, à une composition de polyuréthane en 10 remplacement d'une partie ou de la totalité du solvant. 16. Méthode pour diminuer la quantité de plastifiant exogène dans des compositions de résine polyuréthane classiques, notamment dans les compositions de résine polyuréthane liquides monocomposantes, comprenant l'ajout 15 du plastifiant polymérisable selon l'une quelconque des revendications 1 à 12, à une composition de polyuréthane en remplacement d'une partie ou de la totalité du plastifiant exogène.